Brevet FR2573999A1 — publié le 19860606

PROCEDE DE FABRICATION DE SUPPORTS DE CATALYSEURS A BASE D'ALUMINE DONT LA DURABILITE EST AMELIOREE La présente invention concerne un procédé de fabrication de supports de catalyseurs à base d'alumine dont la durabilité est améliorée. Elle concerne plus particulièrement un procédé de fabrication de tels supports à base d'alumine se présentant sous forme d'agglomérés d'alumine. Il est bien connu que, pour de nombreuses applications, comme le traitement des gaz d'échappement des moteurs à combustion interne, les hydrotraitements des produits pétroliers, la déshydro- halogènation, l'hydrocraquage, l'hydrogénation, la déshydrogénation, la déshydrocyclisation d'hydrocarbures ou autres composés organiques, les réactions d'oxydation et de réduction, on utilise des catalyseurs dont le support est à base d'alumine. Il est également bien connu que l'efficacité d'un catalyseur est généralement d'autant plus grande que la surface du contact entre le catalyseur et les réactifs est grande. Pour ce faire, il est nécessaire que le catalyseur soit maintenu en un état le plus divisé possible, c'està-dire que les particules solides qui le composent soient aussi petites et individualisées que-possible. Le r8le fondamental du support est donc de maintenir les particules de catalyseur ou cristallites au contact des réactifs, à l'état le plus divisé possible. Bien entendu, il est contenu dans la notion de support que celui-ci doit maintenir physiquement les cristallites de catalyseur, en place dans le réacteur o a lieu la réaction chimique, et c'est pourquoi le support doit posséder une tenue mécanique appropriée à l'application choisie. La qualité d'un support de catalyseur est donc liée, d'une part à sa surface spécifique (SBE), qui peut être déterminée par la méthode BET et d'autre part, à sa solidité mécanique (EGG), qui peut être déterminée en mesurant la force nécessaire à l'écrasement d'une particule de support. Néanmoins, cette caractérisation est insuffisante car il importe à l'utilisateur, non seulement que le catalyseur neuf soit très actif et solide, mais qu'il le demeure le plus longtemps possible, afin de réduire les coûts inhérents au remplacement du lit catalytique. On voit donc qu'il est nécessaire de prendre en compte un critère de durabilité lors de l'évaluation d'un support de catalyseur. Compte tenu du rôle du support dans la catalyse hétérogène, on peut définir la durabilité d'un support comme l'aptitude à conserver une surface élevée dans le réacteur dans lequel il est mis en oeuvre après une certaine durée d'exposition aux conditions thermiques et mécaniques qui y règnent. En effet, deux facteurs se superposent lors du vieillissement d'un support de catalyseur: - d'une part, des transformations de phases irréversibles peuvent se produire, notamment sous l'effet de températures élevées, provoquant le frittage, c'est-à-dire une diminution de la surface spécifique due à la coalescence des micropores très fins. Lors de cette coalescence, une partie du catalyseur est englobée dans la masse du support et ne peut plus être en contact avec les réactifs, - d'autre part, et ce phénomène est particulièrement accentué dans le cas de lits bouillonnants ou de lits fluidisés, ou encore de la post-combustion automobile, les chocs entre les agglomérés peuvent conduire à une abrasion en surface qui produit des particules fines qui peuvent être entraînées par le flux des réactifs. On assiste alors à une diminution de l'activité catalytique due à une perte de catalyseur dans le réacteur. La présente invention se propose donc de fournir un procédé de fabrication de supports de catalyseurs à base d'alumine dont la durabilité, c'est-à-dire la résistance au vieillissement, soit considérablement améliorée par rapport aux supports de l'art antérieur. Il est bien connu de l'homme de l'art que l'alumine, notamment sous ses formes dites '"Alumine de transition" et plus particuliè- rement sous ses formes dites y (gamma) et 6 (delta) est un excellent support de catalyseur. Une méthode de fabrication d'agglomérés d'alumines utilisables comme catalyseurs ou supports de catalyseurs est décrite dans le brevet européen n 55 164 au nom de la demanderesse. Il a déjà été proposé d'ajouter à l'alumine divers composés destinés à améliorer ses qualités au vieillissement. Ainsi il est connu d'ajouter: - un oxyde de Terre Rare, par exemple ainsi que décrit dans le brevet français n 2 257 335, - un oxyde d'alcalino-terreux, par exemple ainsi que décrit dans les brevets français n' 2 271 160 et 2 140 575, - de l'oxyde de zirconium, par exemple ainsi que décrit dans le brevet français n 2 344 361, - de l'oxyde de Bore, par exemple ainsi que décrit dans le brevet des EtatsUnis d'Amérique n 2 422 884, - de la Silice obtenue par imprégnation de l'aggloméré avec un tétraester organique de l'acide silicique, - comme le composé (C2H50)4 Si en solution dans un solvant non aqueux, suivie d'une hydrolyse et d'une calcination, par exemple ainsi que décrit dans le brevet français n 2 249 852. Les supports stabilisés obtenus par ces techniques possèdent, pour certains une durabilité accrue par rapport à l'alumine pure, mais cette durabilité est très inférieure à celle obtenue selon le procédé de l'invention. La demanderesse a découvert que l'on peut améliorer de façon exceptionnelle et surprenante la durabilité des supports à base d'alumine en les stabilisant par imprégnation avec une solution aqueuse contenant l'élément silicium essentiellement sous forme d'ion silicate et l'élément azote sous forme d'ion ammonium quaternaire, puis en les sàchant et en les activant par une calcination qui décompose le cation organique en composés volatils qui diffusent hors du support. La présente invention concerne en effet un procédé de fabrication de supports de catalyseurs à base d'alumine caractérisé en ce que, dans une première étape, on imprègne ledit support avec une solution aqueuse d'un silicate d'ammonium quaternaire, dans une deuxième étape on sèche le support imprégné et dans une troisième étape on calcine ledit support. Sans limiter l'invention à la théorie, on peut penser que la structure particulière du composé contenant l'élément silicium, lequel composé est un anion complexe, comme, par exemple, l'anion (Si6015)6- dans le silicate de têtraéthyl ammonium ou l'anion (S6O15) (Si802)8- dans le silicate de tétraméthyl ammonium conduit à une (S8020) réaction avec l'alumine, dont le produit confère aux agglomérés une durabilité exceptionnelle en augmentant leur résistance à la fois vis-à-vis du frittage et de l'abrasion. Les supports de catalyseurs à base d'alumine selon l'invention se présentent de préférence sous la forme de particules: sphères, pastilles, extrudés, concassés... On entend selon l'invention par-support à base d'alumine, un support contenant au moins 55% en poids d'alumine. Selon la première étape du procédé de l'invention on imprègne le support à base d'alumine avec une solution aqueuse d'un silicate d'ammonium quaternaire. L'ion ammonium quaternaire des silicates mis en oeuvre selon l'invention présente des radicaux hydrocarbonés ayant de préférence 1 à 3 atomes de carbone. Selon le procédé de l'invention, on met de préférence en oeuvre au moins un silicate choisi parmi: le silicate de têtraméthyl ammonium, le silicate de tétraéthylammonium, le silicate de têtrapropylammontum, le silicate de têtrahydroxygthyl- ammonium (ou silicate de tétraéthanolammonium). Le silicate de tétraméthylammonium est notamment décrit dans Y.U.I.Smolin "Structure of water soluble silicates with complexa cations" dans "Soluble silicates" Edition 1982. Le silicate de tétraithanol- ammonium est notamment décrit dans Helmut H. Weldes, K. Robert Lange "Properties of soluble silicates" dans "Industrial and Engineering Chemistry" vol. 61, N 4, Avril 1969, et dans le brevet USP 3 239 521. Les références citées ci-dessus décrivent également d'autres silicates d'ammonium quaternaire solubles dans l'eau qui font partie de l'invention. Selon un mode de mise en oeuvre préféré de l'invention, les silicates d'ammonium quaternaire que l'on peut représenter par la formule 2x- + (SiO2+x 2xN+R4) = nombre de mole de Si présentent un rapport r nombre de mole dN inférieur à 15. Ce rapport est plus particulièrement préféré inférieur a 2 et plus specifiquement compris entre 0,1 et 1,5. Sans limiter la présente invention à la théorie, on peut penser que plus le rapport r est élevé, plus la masse moléculaire de l'ion silicate est élevée et plus son rayon hydrodynamique l'est; ainsi au-dessus d'une certaine valeur pour le rapport r que l'on peut situer vers 15, le silicate ne peut plus pénétrer dans les micropores fins, ce qui limite sa réaction avec le support, donc son efficacité pour les buts de l'invention. Selon le procédé de l'invention on met en oeuvre une quantité de silicate d'ammonium quaternaire telle que la quantité de silice introduite dans le support soit comprise entre 0,1 et 25% et de préférence 1 et 5% en poids de silice par rapport au support fini. Selon le procédé de l'invention, l'imprégnation du support est réalisée de préférence "à sec", c'est-à-dire que le volume total de la solution utilisée est approximativement égal au volume poreux total présenté par le support. Selon une variante du procédé de l'invention, on peut introduire dans le support avant, après ou simultanément au silicate d'ammonium quaternaire au moins un précurseur d'oxydes de terre rare, d'alcalino-terreux et/ou de zirconium conduisant par décomposition thermique aux oxydes correspondants dans le support fini. La quantité de ces précurseurs introduite est telle qu'elle correspond à une quantité comprise entre 0 et 20Z et de préférence 1 et 10% et plus particulièrement 2 et 5% d'oxyde du ou des métaux par rapport au support fini. Selon la deuxième étape du procédé de l'invention, on sèche le support imprégné pour éliminer l'eau, en laissant ainsi les composés utilisés sous forme des précurseurs des oxydes désirés sous forme dispersée dans toute l'alumine. Ce séchage est généralement réalisé à une température comprise entre 80 et 500 C. Selon la troisième étape du procédé de l'invention on calcine le support sec à une température comprise généralement entre 500 et 1000 C et de préférence entre 600 et 9000C pendant un temps suffisant, généralement 1 à 24 heures, pour calciner l'alumine et transformer les précurseurs en oxydes. Ainsi les silicates d'ammonium quaternaires se transforment en silice, et les précurseurs éventuels de terres rares, d'alcalino-terreux et de zirconium dans les oxydes correspondants. Les supports obtenus selon l'invention présentent une durabilité considérablement améliorée par rapport à ceux obtenus selon les techniques classiques. En outre, le procédé de l'invention présente les avantages suivants: - on peut introduire la silice par imprégnation du support déjà mis en forme, ce qui permet de modifier la quantité de silice que l'on introduit dans le support, sans modifier le procédé de mise en forme. Il est aussi possible, quoique moins intéressant, d'introduire les précurseurs de silice selon l'invention dans la masse du support avant sa mise en forme. - le précurseur de silice, selon l'invention, étant utilisé en solution aqueuse, le procédé est simple et peu coûteux. - on peut éliminer facilement par calcination, même à une température inférieure à 600 C, le cation organique. Par conséquent, il ne subsiste pas de composé gênant pour la fabrication, l'emploi et les performances du catalyseur fabriqué sur le support fabriqué selon l'invention. Les exemples ci-après illustrent l'invention sans en limiter la portée. EXEMPLE 1 - PREPARATION D'UN SUPPORT TEMOIN A Un échantillon de 100 grammes de billes d'alumine vendues par la société Rh&ne-Poulenc sous la référence SCM I29X et ayant les caractéristiques suivantes: - surface spécifique BET: 160m2g - volume poreux total: 0, 90cmSg 1 est calciné à la température de 600 C pendant 1 heure de façon à 2-1 ajuster la surface spécifique à 110 - 5m2g 1. Le support témoin ainsi préparé est référencé A par la suite. EXEMPLE 2 - PREPARATION DE SUPPORTS C, D, F SELON L'ART ANTERIEUR Un échantillon de 100 grammes de billes d'alumine identique à celui de l'exemple 1 est imprégné à sec par 90cm3 d'une solution du tétraester éthylique de l'acide orthosilicique dans l'éthanol (produit connu sous l'appellation de silicate d'éthyle), contenant ,6g de l'élément silicium par litre de solution. Ce support imprégné est ensuite séché à 120 C pendant 3heures puis calciné à 700 C de manière à ajuster sa surface spécifique à 110 5m2g -1. Le support C selon l'art antérieur ainsi préparé contient 2% en masse de SiO2 par rapport au support. Un échantillon de 400grammes de billes d'alumine identique à celui de l'exemple 1 est divisé en deux fractions D et F de 200g. Les 200 grammes de la fraction D sont imprégnés à sec par 180cm3 d'une solution aqueuse de nitrate de lanthane et de nitrate de néodyme contenant 15,8g de l'élément lanthane et 5,29g de l'élément néodyme par litre de solution. Les 200 grammes de la fraction F sont imprégnés à sec par 180cm3 d'une solution aqueuse de nitrate de zirconyle contenant 16, 45g de l'élément zirconium par litre de solution. Ces deux fractions sont séchées pendant 3h à 120 C et calcinées pendant lh à 600 C. On obtient ainsi respectivement un support D selon l'art antérieur contenant 2%_ d'oxyde de lanthane et d'oxyde de néodyme par rapport au support et un support F selon l'art antérieur, contenant 2% d'oxyde de zirconium par rapport au support. EXEMPLE 3 - PREPARATION DE SUPPORTS B, E, G SELON L'INVENTION grammes de billes d'alumine de l'exemple i sont imprégnées à sec par 90cm3 d'une solution aqueuse de silicate de tétraéthylammonium présentant un rapport molaire SiO2/(C2H5)4N+ égal à 1 et contenant 10,4g de l'élément silicium par litre de solution. Ce support imprégné est ensuite séché à 120 C pendant 3 heures puis calciné 1 heure à 700 C de manière à ajuster sa surface spécifique à 110 + m2g. Le support B selon l'invention ainsi préparé contient 2% en poids de silice par rapport à l'alumine. On imprègne et on traite de la même façon que ci-dessus pour la fabrication du support B, 100grammes du support D obtenu à l'exemple 2.On obtient ainsi un support E selon l'invention qui contient 2% (La203 + Nd203) et 2% de SiO2rapport au supp ort On imprègne et on traite de la m9me façon que ci-dessus pour la fabrication du support B, 100 grammes du support F obtenu à l'exemple 2. On obtient ainsi un support G selon l'invention qui contient 2% de ZrO2 et 2% de SiO2 rapporté au support. EXEMPLE 4 - TEST DE DURABILITE grammes de support A sont divisés en 5 parties de 20 grammes dénommées A0, -A1. A2, A3 et A4 qui subissent respectivement les mesures et/ou les traitements suivants: AO: mesure de la surface spécifique SBE O selon la méthode BET à un point et mesure de l'attrition AiF 0 selon la procédure suivante - on calcine 2 heures à 300'C - on tamise les billes à leur dimension inférieure nominale (par exemple s'il s'agit de billes 1,6/2, 5mm on tamise à 1,6mm) - on place 10g de billes dans un appareil à secousse vendu par la Société PROLABO sous le nom microbroyeur DANGOUMAU que l'on fait fonctionner 30 minutes - on tamise les billes restantes avec un tamis correspondant aux 3/4 de la dimension inférieure des billes de départ (par exemple 1,6 x 3/4 1,2mm, on tamise à 1,25mm car c'est le tamis AFNOR qui s'en approche le plus) - on calcine 2 heures à 300 C, puis on pèse les billes restantes. La résistance à l'attrition est donnée par la formule Z AIF = P2 x 100 Pl P2: poids du support mis en oeuvre, P1: poids du catalyseur refusé par le tamis après le test. A1: Calcination pendant 4 heures à 1100 C puis mesure de la surface spécifique SBE 1 par la méthode BET à 1 Point. A2: Calcination pendant 24heures -à 100 C, le reste du traitement étant identique à celui décrit en AI. A3: Calcination pendant 48 heures à 1100 C, le reste du traitement étant identique à celui décrit en A1. A4: Calcination pendant 72 heures à 1100 C, le reste du traitement étant identique à celui décrit en Al. On mesure sur Ai SBE 1 et AIF 1 A2: SBE 2 et AIF 2 A3: SBE 3 et AIF 3 A4: SBE 4 et AIF 4 On calcule ensuite pour chaque durée de calcination ti en fonction de la surface initiale restante du support après calcination et attrition; SBEi x AIFi Y = SBEx pour i - 1, 2, 3 et 4 On porte alors dans un repère orthogonal les points représentatifs des couples (t1, yi) pour i = 1, 2, 3 et 4 ainsi que le point (0,1) représentatif de l'état initial du support. On trace la courbe joignant ces points et l'abcisse de son intersection avec la droite d'équation y = 0O75 est la durabilité. Ainsi la durabilité représente la durée du traitement thermique qui entraîne une réduction aux trois quarts de la surface restante après le traitement thermique et le traitement mécanique. EXEMPLE 5 Le test défini à l'exemple 4 est aussi appliqué aux fractions B, C, D, E, F et G. On obtient les résultats suivants: REFERENCE DE LA FRACTION DURABILITE (heures) ART ANTERIEUR A 1,3 INVENTION B 24 ART ANTERIEUR C 8 ART ANTERIEUR D 1,5 INVENTION E 28 ART ANTERIEUR F 1,5 INVENTION G 32 Les résultats ont été reportés sur les courbes de la figure 1 ci-jointe. Sur cette figure, les divers points représentent: + support non stabilisé support selon l'art antérieur support selon l'invention REVENDICATIONS 1. Procédé de fabrication de supports de catalyseurs à base d'alumine caractérisé en ce que, dans une première étape, on imprègne ledit support avec une solution aqueuse d'un silicate d'ammonium quaternaire, dans une deuxième étape on sèche le support imprégné et dans une troisième étape on calcine ledit support. 2. Procédé selon la revendication 1 caractérisé en ce que le silicate d'ammonium quaternaire est choisi parmi: le silicate de tétraméthyl ammonium, le silicate de tétraéthylammonium, le silicate de tétrapropylammonium, le silicate de t-trahydroxyéthyl- ammonium. 3. Procédé selon les revendications 1 ou 2 caractérisé en ce que la quantité de silicate d'ammonium quaternaire telle que la quantité de silice introduite -dans le support soit comprise entre 0,1 et 25% en poids de silice par rapport au support fini. 4. Procédé selon la revendication 3 caractérisé en ce que la quantité est comprise entre 1 et 5%. 5. Procédé selon les revendications 1, 2, 3 ou 4 caractérisé en ce que l'imprégnation est réalisée à sec. 6. Procédé selon la revendication 1 caractérisé en ce que l'on introduit dans le support avant, après ou simultanément au silicate d'ammonium quaternaire au moins un précurseur d'oxydes de terre rare, d'alcalinoterreux et/ou de zirconlum conduisant par décomposition thermique aux oxydes correspondants dans le support fini. 7. Procédé selon la revendication 5 caractérisé en ce que la quantité de ces précurseurs introduite est telle qu'elle correspond à une quantité comprise entre 0 et 20% par rapport au support fini. 8. Procédé selon la revendication 7 caractérisé en ce que la quantité est comprise entre 1 et 10%. 9. Procédé selon la revendication 8 caractérisé en ce que la quantité est comprise entre 2 et 5%. 10. Procédé selon la revendication 1 caractérisé en ce que le séchage est effectué à une température comprise entre 80'C et 5000C 11. Procédé selon la revendication 1 caractérisé en ce que la calcination est effectuée à une température comprise entre 500 et 1000'C pendant 1 à 24 heures.